(57)【要約】【課題】分子中に少なくとも２個のヒドラジド基を有するヒドラジン誘導体と、シリコーン化合物及び天然保湿成分を応用することにより優れた吸湿発熱性を持ち、かつ洗濯耐久性にも優れ、さらに易加工性，低コストで製造できる吸湿発熱性セルロース系繊維を得ることを技術的課題とする。【解決手段】分子中に少なくとも２個以上のヒドラジド基を有する化合物の少なくとも１つのヒドラジド基がセルロース分子の水酸基と化学結合する、又は分子中に少なくとも２個の反応性官能基を有する化合物の１つの反応性官能基がセルロース分子の水酸基と化学結合し、かつもう１つの反応性官能基がヒドラジン化合物のヒドラジド基と化学結合する、あるいはシリコーン化合物及び天然保湿成分を繊維上に固着すればセルロース系繊維及びセルロース系織編物へ洗濯耐久性に優れた吸湿発熱性が付与できる【選択図】  なし【特許請求の範囲】
【請求項１】
分子中に少なくとも２個のヒドラジド基を有するヒドラジン誘導体が固着されていることを特徴とする吸湿発熱性セルロース系繊維。
【請求項２】
前記ヒドラジン誘導体が、基材であるセルロース系繊維重量に対し０．５〜２０重量部固着されていることを特徴とする請求項１記載の吸湿発熱性セルロース系繊維。
【請求項３】
分子中に少なくとも２個の反応性官能基を有する化合物を介して前記ヒドラジン誘導体が、基材であるセルロース系繊維へ固着されていることを特徴とする請求項１又は２記載の吸湿発熱性セルロース系繊維。
【請求項４】
前記少なくとも２個の反応性官能基を有する化合物が、少なくともエポキシ樹脂，アミノプラスト樹脂もしくはイソシアネート樹脂のいずれかを含む成分から構成されていることを特徴とする請求項３記載の吸湿発熱性セルロース系繊維。
【請求項５】
シリコーン系化合物及び天然保湿成分が固着されていることを特徴とする吸湿発熱性セルロース系繊維。
【請求項６】
前記シリコーン系化合物及び前記天然保湿成分が被覆されていることを特徴とする請求項４記載の吸湿発熱性セルロース系繊維。
【請求項７】
請求項１〜６のいずれかに記載の吸湿発熱性セルロース系繊維を少なくとも構成糸の一部とすることを特徴とする織編物。
【請求項８】
セルロース系繊維を少なくとも構成糸の一部とする織編物であって、該織編物全体に渡って前記ヒドラジン誘導体が固着されていることを特徴とする吸湿発熱性セルロース系織編物。
【請求項９】
前記ヒドラジン誘導体が、基材であるセルロース系織編物重量に対し０．５〜２０重量部固着されていることを特徴とする請求項８記載の吸湿発熱性セルロース系織編物。
【請求項１０】
セルロース系繊維を少なくとも構成糸の一部とする織編物であって、該織編物全体に渡って前記ヒドラジン誘導体が、前記分子中に少なくとも２個の反応性官能基を有する化合物を介して固着されていることを特徴とする吸湿発熱性セルロース系織編物。
【請求項１１】
前記少なくとも２個の反応性官能基を有する化合物が、少なくともエポキシ樹脂，アミノプラスト樹脂もしくはイソシアネート樹脂のいずれかを含む成分から構成されていることを特徴とする請求項１０記載の吸湿発熱性セルロース系織編物。
【請求項１２】
セルロース系繊維を少なくとも構成糸の一部とする織編物であって、該織編物全体に渡って前記シリコーン系化合物及び前記天然保湿成分が固着されていることを特徴とする吸湿発熱性セルロース系織編物。
【請求項１３】
前記シリコーン系化合物及び前記天然保湿成分が被覆されていることを特徴とする請求項１１記載の吸湿発熱性セルロース系織編物。
【発明の詳細な説明】
【０００１】
【発明の属する技術分野】
本発明は、水分を吸収し発熱する機能を有する吸湿発熱性セルロース系繊維及び織編物に関するものである。
【０００２】
【従来の技術】
従来から秋冬保温衣料として、遠赤外線放射素材や蓄熱保温素材が展開され、特にスポーツ・アウトドア分野、例えばスキーウエア，ウインドブレーカー，ブルゾンなどの防寒衣料に広く採用されている。これらの素材は、保温機能は優れているものの、太陽光の射さない場所では機能が低下するといった問題から主にアウター用途に限定使用され、運動時の発汗による冷え感防止というインナー用途への潜在的ニーズを抱えたままでいた。
この問題を解決するため、身体又は外気から水分を吸収する際に熱エネルギーを発生する吸湿発熱素材が開発され、外部環境によらず優れた保温機能を発現するだけでなく、冷え性や寒がりに悩む消費者から切望されていたインナー用途への展開も可能となった。
【０００３】
この吸湿発熱素材には、糸条にその機能を有する例として、親水基を有する化学変性体を高密度で強架橋したアクリレート繊維糸条を用いて作製された織編物（例えば、特許文献１参照）、また後加工で該機能を付与する例として、セルロース繊維を一成分として含む織編物に対し、セルロース分子の水酸基にＮ−メチロール（メタ）アクリルアミド（Ｎ−ＭＡＭ）を結合させ、次いでＮ−ＭＡＭのビニル基を開始点として重合性ビニル化合物を重合する方法（例えば、特許文献２参照）や、セルロース系織編物へ分子中に少なくとも３個のカルボキシル基を有するポリカルボン酸を反応させ、アルカリ金属塩の水溶液でソーピングする方法（例えば、特許文献３参照）などが提案されている。
【０００４】
これらの吸湿発熱素材は、いずれも身体から発生する汗などの水分や外部環境の変化によって生じた結露などの湿気を吸収し、熱エネルギーに変換する作用を奏するもので、基材となる繊維素材が元来有する機能・風合いを保持しており、アウター用途以外にもインナー、さらにはソックス・ヘアバンド・帽子などの小物への展開も図ることができる。
しかし、いずれの吸湿発熱素材もその製法が複雑であって、高コストという課題を残している。上記特許文献１にかかる発明は、アクリレート繊維分子へ、親水基を有する化学変性体で高密度かつ強架橋することで初めてかかる機能を奏するものであって、加工条件がシビアな上、該化学変性体により糸条がうっすらと着色されるため、染色の色振れが生じやすいという問題を内在している。
また、上記特許文献２にかかる発明は、かかる機能の根幹をなす重合物を、加工途中において織編物上で生成させるために条件がシビアな上性能にバラツキが生じやすい。
一方、上記特許文献３にかかる発明は、条件はシビアでないもののポリカルボン酸での処理に続きアルカリ金属塩の水溶液でソーピングするという２つの処理工程を経なければならず、高コストという課題を残している。
【０００５】
【特許文献１】
特公平７−５９７６２号公報（〔００１５〕及び〔００１７〕）
【特許文献２】
特許第２８９８６２３号公報（請求項６及び〔０００８〕）
【特許文献３】
特開２０００−２５６９６２号公報（請求項１）
【０００６】
【発明が解決しようとする課題】
本発明は、このような課題を解決するものであり、分子中に少なくとも２個のヒドラジド基を有するヒドラジン誘導体と、シリコーン化合物及び天然保湿成分を応用することにより優れた吸湿発熱性を持ち、かつ洗濯耐久性にも優れ、さらに易加工性，低コストで製造できる吸湿発熱性セルロース系繊維を得ることを技術的課題とする。
【０００７】
【課題を解決するための手段】
本発明者は、上記の目的を達成するため鋭意研究の結果、ヒドラジン化合物の吸湿性に着目し、分子中に少なくとも２個以上のヒドラジド基を有する化合物の少なくとも１つのヒドラジド基がセルロース分子の水酸基と化学結合する、又は分子中に少なくとも２個の反応性官能基を有する化合物の１つの反応性官能基がセルロース分子の水酸基と化学結合し、かつもう１つの反応性官能基がヒドラジン化合物のヒドラジド基と化学結合する、あるいはシリコーン化合物及び天然保湿成分を繊維上に固着すればセルロース系繊維及びセルロース系織編物へ洗濯耐久性に優れた吸湿発熱性が付与できることを見出し、本発明に到達した。
すなわち、本発明は以下の（１）〜（１３）要旨とするものである。
【０００８】
（１）分子中に少なくとも２個のヒドラジド基を有するヒドラジン誘導体が固着されていることを特徴とする吸湿発熱性セルロース系繊維。
（２）前記ヒドラジン誘導体が、基材であるセルロース系繊維重量に対し０．５〜２０重量部固着されていることを特徴とする（１）記載の吸湿発熱性セルロース系繊維。
さらに、好ましい態様として以下が含まれる。
（３）分子中に少なくとも２個の反応性官能基を有する化合物を介して前記ヒドラジン誘導体が、基材であるセルロース系繊維へ固着されていることを特徴とする（１）又は（２）記載の吸湿発熱性セルロース系繊維。
（４）前記少なくとも２個の反応性官能基を有する化合物が、少なくともエポキシ樹脂，アミノプラスト樹脂もしくはイソシアネート樹脂のいずれかを含む成分から構成されていることを特徴とする（３）記載の吸湿発熱性セルロース系繊維。
（５）シリコーン系化合物及び天然保湿成分が固着されていることを特徴とする吸湿発熱性セルロース系繊維。
（６）前記シリコーン系化合物及び前記天然保湿成分が被覆されていることを特徴とする（４）記載の吸湿発熱性セルロース系繊維。
（７）（１）〜（６）のいずれかに記載の吸湿発熱性セルロース系繊維を少なくとも構成糸の一部とすることを特徴とする織編物。
【０００９】
一方、公知のセルロース系織編物を用いて、後加工を施すことで吸湿発熱性を付与する態様として、以下が含まれる。
（８）セルロース系繊維を少なくとも構成糸の一部とする織編物であって、該織編物全体に渡って前記ヒドラジン誘導体が固着されていることを特徴とする吸湿発熱性セルロース系織編物。
（９）前記ヒドラジン誘導体が、基材であるセルロース系織編物重量に対し０．５〜２０重量部固着されていることを特徴とする（８）記載の吸湿発熱性セルロース系織編物。
（１０）セルロース系繊維を少なくとも構成糸の一部とする織編物であって、該織編物全体に渡って前記ヒドラジン誘導体が、前記分子中に少なくとも２個の反応性官能基を有する化合物を介して固着されていることを特徴とする吸湿発熱性セルロース系織編物。
（１１）前記少なくとも２個の反応性官能基を有する化合物が、少なくともエポキシ樹脂，アミノプラスト樹脂もしくはイソシアネート樹脂のいずれかを含む成分から構成されていることを特徴とする（１０）記載の吸湿発熱性セルロース系織編物。
（１２）セルロース系繊維を少なくとも構成糸の一部とする織編物であって、該織編物全体に渡って前記シリコーン系化合物及び前記天然保湿成分が固着されていることを特徴とする吸湿発熱性セルロース系織編物。
（１３）前記シリコーン系化合物及び前記天然保湿成分が被覆されていることを特徴とする請求項１１記載の吸湿発熱性セルロース系織編物。
【００１０】
【発明の実施の形態】
以下、本発明を詳説する。
本発明の吸湿発熱性セルロース系繊維は、セルロース系繊維を付帯加工することで得られる。かかるセルロース系繊維とは、セルロース繊維を主成分にする繊維糸条を指す。セルロース繊維とは、例えば天然繊維の場合は綿，麻など、再生繊維の場合は、ビスコースレーヨン，キュプラ，溶剤紡糸セルロース繊維などがあげられる。繊維形態は長・短繊維のいずれでもよく、繊度・繊維長は特に限定されない。
【００１１】
本発明に供するセルロース系繊維目的に応じこれらの繊維を単独又は複数混合、あるいは前記セルロース繊維の内選択された一種以上の繊維と一種以上の他糸を混合して使用する。混合する他糸は、例えば羊毛，絹などの天然繊維、ポリエステル，ポリアミド，アクリル，ポリウレタン，ポリオレフィンなどの合成繊維、トリアセテートなどの半合成繊維などがあげられ、目的・用途に応じ繊維形態は長・短繊維のいずれでもよく、繊度・繊維長も特に限定されない。
【００１２】
混合方法及び混合比率は特に限定されず、混合する繊維が短繊維のみから構成される場合、混紡糸として供するなら、例えば混打綿工程でそれぞれの繊維を混ぜ合わせ、カード，練条，粗紡，精紡を経る方法、もしくはそれぞれの繊維を単独でカード工程まで紡績した後、練条工程にてスライバーで合せる方法、又はそれぞれの繊維を単独に練条した複数のスライバーを引き揃えて粗紡・精紡する方法などがある。意匠性を向上したい場合は、光沢を有する繊維や既に染着された繊維などを使用する。例えば繊維製造時に着色剤を混用して製造した原着糸又は先染糸、あるいは光沢の異なる異型断面糸又は艶消剤の含有量が異なる繊維などを適当量混ぜることで、染色後に光沢や色相の異なる杢感を表現できる。
一方、複合糸として供するなら、該複合糸を構成する糸条のスライバーを公知法に準じて用意し粗紡工程にて複合する方法、あるいは該複合糸を構成する糸条の粗糸を用意し精紡工程にて複合する方法があげられる。いずれの方法も給糸間にフィード差を設けることで芯鞘構造糸とすることができ、フィード差を設けなければ、交撚糸とすることができる。
【００１３】
混合する繊維が長繊維及び短繊維から構成される場合は、長繊維糸条及び公知法で作製された短繊維粗糸をそれぞれ用意し、精紡工程を経て製造される。この方法も上記と同じく、給糸間にフィード差を設けることで芯鞘構造糸とすることができ、フィード差を設けなければ、交撚糸とすることができる。
一方、混合する繊維が長繊維のみから構成される場合は、それぞれの糸条をパーンワインダーにて引き揃える、空気混繊する、あるいは合撚機にて施撚された形態で混合するなどの態様があげられる。
【００１４】
以上、本発明に供されるセルロース系繊維は目的に応じ選択は任意であるが、採算性，操業性などの生産面並びに実用性，用途汎用性から総合的に判断すると、溶剤紡糸セルロース繊維「リヨセル」（レンチング社製）、「テンセル」（コートルズ社製）もしくは「マイクロモダール」（レンチング社製）又は綿のいずれか単独が望ましい。
【００１５】
本発明の吸湿発熱性セルロース系繊維は、既述したセルロース系繊維を付帯加工することで得られる。ただし、「リヨセル」，「テンセル」，「マイクロモダール」あるいは綿に代表されるセルロース繊維だけでかかるセルロース系繊維を構成することは、後に織編物にした際、吸水・吸湿性やソフト感，ふくらみ感をより向上させる効果を奏するが、セルロース繊維特有の欠点、すなわち家庭洗濯時の湿潤状態で摩擦を受けるとステープルが繊維軸方向に割繊しフィブリル化が発生しやすい他、シワも寄りやすく、縫製商品においては、織編物の伸縮率変動により縫い糸との間に物理的糸長差が生じ、パッカリングを誘発するなど仕立て映えに劣る面がある。したがってこれらの欠点をそのまま被ることになるため、白化防止加工や形態安定加工をあらかじめ施すのが望ましい。かかる加工方法は公知法に準じて行えばよく、設備，効率などを考慮して、紡績工程中あるいは織編物の準備工程に供すことができる糸条形態になった後に施すのが望ましい。一例を示すと、白化防止加工は、織編物に対し、エキソグルカナーゼ，エンドグルカナーゼ，セルビアーゼなどのセルロース分解酵素で処理した後、ポリウレタン樹脂含有水溶液に浸漬する。また形態安定加工は、撥水加工を施し、縫製商品とした後にホルムアルデヒドによる気相加工を施す。
【００１６】
このようにして得られたセルロース系繊維に対し、分子中に少なくとも２個のヒドラジド基を有するヒドラジン誘導体の水溶液を付与することで、該セルロース系繊維表面上へ該ヒドラジン誘導体を化学的に固着させて本発明の吸湿発熱性セルロース系繊維を得ることができる。吸湿発熱性は、繊維の水酸基に水分子が結合し、水和する際の水和熱により与えられる。かかるヒドラジン誘導体は、両末端にヒドラジド基を有しているため水和可能な官能基が多く、従来にない高い吸湿発熱効果を示す。
本発明において分子中に少なくとも２個のヒドラジド基を有するヒドラジン誘導体とは、例えばコハク酸ジヒドラジド，カルボジヒドラジド，アジピン酸ジヒドラジド，セバチン酸ジヒドラジド，ドデカン二酸ジヒドラジド，イソフタル酸ジヒドラジド，マレイン酸ジヒドラジド，ポリアクリル酸ヒドラジドなどの化合物であり、加工性・コストを勘案すればコハク酸ジヒドラジドを用いるのが望ましい。
【００１７】
本発明においては、洗濯耐久性を向上させるため、分子中に少なくとも２個の反応性官能基を有する化合物を介在させて、前記ヒドラジン誘導体をかかるセルロース系繊維表面上へ固着させるのが望ましい。これは、前記分子中に少なくとも２個の反応性官能基を有する化合物の１つの反応性官能基がセルロース分子の水酸基と化学結合し、かつもう１つの反応性官能基がヒドラジン誘導体のヒドラジド基と化学結合すれば、洗濯及び機械耐久性が向上する作用を奏するためである。
分子中に少なくとも２個の反応性官能基を有する化合物としては、エポキシ系樹脂、アミノプラスト樹脂、イソシアネート系樹脂などをあげることができる。
【００１８】
エポキシ樹脂とは、分子の末端にグリシジル基を有する化合物を指し、水溶性のものである。具体的にはソルビトールポリグリシジルエーテル，ソルビタンポリグリシジルエーテル，グリセロールポリグリシジルエーテル，ポリグリセロールポリグリシジルエーテル，ポリエチレングリコールジグリシジルエーテル，ポリプロピレングリコールジグリシジルエーテルなどが例示できる。
アミノプラスト樹脂とは、グリオキザール，メチル化トリメチロールメラミン，ジメチロールエチレン尿素，ジメチロールトリアゾン，メチル化ジメチロールウロン，ジメチロールプロピレン尿素，ジメチロールグリオキザールモノウレイン，テトラメチロールグリオキザールジウレインなどのＮ−メチロール系樹脂を指す。アミノプラスト樹脂には通常触媒が使用され、例えば、硝酸亜鉛のような酸の金属塩、ルイス酸，ブレンステッド酸などが用いられる。
さらに、イソシアネート系樹脂とは、分子の末端にイソシアネート基を有する化合物を指し、水溶性のものである。
【００１９】
他方、本発明の吸湿発熱性セルロース系繊維は、前記セルロース系繊維にシリコーン系化合物及び天然保湿成分を固着させることによっても得ることができる。これはシリコーン系化合物の発熱性と天然保湿成分の吸湿性が相乗効果をなすことで奏されるものである。シリコーン系化合物としては、「シリコーランＡＮ−１８００」（一方社油脂工業（株）製）、天然保湿成分としては、「タンドル」シリーズ（大和化学工業（株）製）が特に望ましく、この組合せの場合、洗濯耐久性も十分発現することができる。
【００２０】
また、より高い吸湿発熱性を得たい場合は、既述したヒドラジン誘導体および反応性官能基を有する化合物による処理、並びに前記シリコーン系化合物及び天然保水成分に
よる処理を併用すればよい。この場合２つの処理は別個に行うのが品質安定上望ましい。
【００２１】
次に、加工条件について言及する。
かかるヒドラジン誘導体は、繊維重量に対して０．５〜２０重量部固着するよう用いるのが望ましい。ヒドラジン誘導体が０．５重量部未満であると十分な吸湿発熱性が得られず、２０重量部を超えるとコスト高になり望ましくない。また、分子中に少なくとも２個の反応性官能基を有する化合物は、繊維重量に対して０．５〜３０重量部固着するよう用いるのが望ましい。反応性官能基を有する化合物が０．５重量部未満であると架橋が十分に進まず、３０重量部を超えるとヒドラジド基末端を封鎖する場合があり、望ましくない。
一方、かかるシリコーン系化合物は、繊維重量に対して０．５〜２０重量部固着するよう用いるのが望ましい。シリコーン系化合物が０．５重量部未満であると十分な発熱性が得られず、２０重量部を超えるとコスト高になり望ましくない。また、かかる天然保湿成分は繊維重量に対して０．５〜３０重量部固着するよう用いるのが望ましい。天然保水成分が０．５重量部未満であると十分な吸湿性が得られず、２０重量部を超えるとベトツキ感が発生しやすく望ましくない。
【００２２】
さらに、以上の加工には、柔軟剤やフィックス剤などの薬剤を併用してもよい。加工方法としては公知の方法で付与すればよいが、実用的にはパディング法が好ましい。絞り率は５０〜１１０％が望ましい。処理液の付与後、乾燥，熱処理を行う。乾燥は８０〜１８０℃で、好ましくは８０〜１３０℃で０．５〜５分間行い、熱処理は１１０〜２００℃で、好ましくは１１０〜１８０℃で０．５〜５分間行う。
【００２３】
次に、以上の如くして得られた吸湿発熱性セルロース系繊維を用いた織編物について言及する。
本発明の織編物は、かかる吸湿発熱性セルロース系繊維が構成糸の全部もしくは一部であればよい。したがって、目的に応じ他糸と合撚（交撚），混繊，交織，配列，交編など任意の形態で組み合わせることで、織編物を構成すればよい。他糸とは、ポリエステル，ポリアミド，アクリル，ポリウレタン，ポリオレフィンなどの合成繊維、トリアセテートなどの半合成繊維、ビスコースレーヨン，キュプラ，溶剤紡糸セルロース繊維などの再生繊維、綿，羊毛，絹，麻などの天然繊維を指し、長・短繊維いずれの形態でもよく、生糸，加工糸の区別は問わない。
一方、本発明の吸湿発熱性セルロース系繊維単独での撚糸や空気混繊、あるいは二本双糸，三本合撚糸などにした上で、織編物の製造に供しても何ら差し支えない。また組織・密度に関わる設計、並びに織編物となす際の準備及び製織編に関わる工程条件・機種は適宜選択することができる。具体的には織物の経糸準備は、ワーパー，サイジング，ビーミングを経る通常の工程が望ましく、撚糸または混繊による糸条を供する場合は部分整経でもよい。織機は風綿発生を考慮しレピア織機もしくはエアージェットルームが望ましい。編物の場合は、通常の機種で適宜条件設定すれば対応可能である。
【００２４】
本発明の織編物は、以上詳説した、糸条へ吸湿発熱性を付与した後に織編物とする以外に、後加工でかかる機能を付与してもよい。すなわち、構成糸の全部もしくは一部がセルロース系繊維である通常の染色加工上り織編物を用意し、既述した糸条への付帯加工と同様の原理で加工する。加工機は公知の機種にて対応可能で、糸条の場合と同様、パディング−絞り−乾燥−熱処理を経るのが望ましい。処理剤の固着量，乾燥及び熱処理温度などの加工条件は既述した糸条のそれと同じでよいが、処理液付与後の絞り率は、組織・密度の関係上、織物で５０〜１００％，編物で７０〜１２０％が望ましい。
【００２５】
さらに、本発明の織編物に、透湿防水性，制電性，撥水性など所要する第３の機能を付加する場合は、既述した本発明の織編物を得た後、改めてかかる加工を施せばよい。
【００２６】
【作用】
本発明では、分子中に少なくとも２個のヒドラジド基を有するヒドラジン誘導体の水溶液をセルロース系繊維に付与することで、該セルロース系繊維表面上へ該ヒドラジン誘導体を化学的に固着させて本発明の吸湿発熱性セルロース系繊維を得ることができる作用を奏す。吸湿発熱性は、繊維の水酸基に水分子が結合し、水和する際の水和熱により与えられ、かかるドラジン誘導体は、両末端にヒドラジド基を有しているため水和可能な官能基が多く、従来にない高い吸湿発熱効果を示す。
本発明においては、洗濯耐久性を向上させるため、分子中に少なくとも２個の反応性官能基を有する化合物を介在させて、前記ヒドラジン誘導体をかかるセルロース系繊維表面上へ固着させるのが望ましい。これは、前記分子中に少なくとも２個の反応性官能基を有する化合物の１つの反応性官能基がセルロース分子の水酸基と化学結合し、かつもう１つの反応性官能基がヒドラジン誘導体のヒドラジド基と化学結合すれば、耐久性が向上する作用を奏するためである。
さらに、本発明の吸湿発熱性セルロース系繊維は、前記セルロース系繊維にシリコーン系化合物及び天然保湿成分を固着させることによっても得ることができる。これはシリコーン系化合物の発熱性と天然保湿成分の吸湿性が相乗効果によって奏される作用である。
【００２７】
【実施例】
次に、本発明を実施例によってさらに具体的に説明する。
実施例における試料の吸湿発熱性能の測定評価は、加工上がり及び家庭洗濯（ＪＩＳ−Ｌ０２１７、１０３法）２０回後の試料について、下記の方法により評価した。
（吸湿発熱性）
測定試料と比較用試料をそれぞれ２枚重ねにした状態で１０ｃｍ×１０ｃｍの袋状に縫製する。試料を１０５℃で２時間絶乾した後、袋内に温度センサーを設置して、３０℃×４０％ＲＨの環境に４時間放置する。その後、３０℃×９０％ＲＨの環境に速やかに試料を移行させ、移行直後からの温度変化を２０分間記録、次式に準じ吸湿発熱性ΔＴｍａｘを算出する。
ΔＴｍａｘ＝Ｔ１−Ｔ２
ただし、ΔＴｍａｘ：吸湿発熱性  Ｔ１：測定試料の最大温度（℃）  Ｔ２：比較用試料（ブランク：吸湿発熱未加工布）の最大温度濃度
（洗濯耐久性）
ＪＩＳ  Ｌ−１０４７  １０３法に準じて家庭洗濯を２０回行った後、吸湿発熱性を測定した。
【００２８】
実施例１
通常の方法で糊抜き・精練・漂白・染色された綿１００％の編物（２０／１フライス，目付け２７０ｇ／ｍ２）をセルロース系編物として用意した。次に、下記処方１に示す処理液を上記セルロース系編物へ絞り率１００％でパディング法により付与した後、１００℃×１２０秒乾燥、続いて１７０℃×６０秒熱処理して本発明の吸湿発熱性セルロース系織物を得た。
（処方１）
コハク酸ジヒドラジド      ４％（日本ヒドラジン（株）製）
デナコールＥＸ−８３０    ４％（長瀬ケムテックス（株）製ポリエチレングリコールジグリシジルエーテル）
【００２９】
実施例２
通常の方法で糊抜き・精練・漂白・染色されたポリエステル／綿＝５０／５０の編物（２０／１フライス，目付け２４０ｇ／ｍ２）をセルロース系編物として用意した。次に、下記処方２に示す処理液を上記セルロース系編物へ絞り率１００％でパディング法により付与した後、１００℃×１２０秒乾燥、続いて１７０℃×６０秒熱処理して本発明の吸湿発熱性セルロース系編物を得た。
（処方２）
コハク酸ジヒドラジド                ４％（日本ヒドラジン（株）製）
スミテックスレジンＮＳ−１９        ８％（住友化学（株）製変性グリオキザール系樹脂）
スミテックスアクセラレーターＡＣＸ  ２．４％（住友化学（株）製有機アミン系触媒）
【００３０】
実施例３
通常の方法で糊抜き・精練・漂白・染色された綿１００％の編物（２０／１フライス，目付け２７０ｇ／ｍ２）をセルロース系編物として用意した。次に、下記処方３に示す処理液を上記セルロース系編物へ絞り率１００％でパディング法により付与した後、１００℃×１２０秒乾燥、続いて１７０℃×６０秒熱処理して本発明の吸湿発熱性セルロース系織物を得た。
（処方３）
シリコーランＡＮ−１８００    ４％（一方社油脂工業（株）製シリコーン樹脂）
タンドルＤＣ−１００          ４％（大和化学工業（株）製天然保湿成分）
【００３１】
本発明の吸湿発熱性を測定し、その結果を表１に示す。
【表１】
2004218117.tif 000002
【００３２】
【発明の効果】
本発明の吸湿発熱性セルロース系繊維は、優れた吸湿発熱性を具備し、洗濯耐久性にも優れ、加えて既存設備を用いて容易に製造でき、かつ低コストで製造できる効果を奏する。
また、本発明の織編物は用途汎用性に優れ、アウター用途はもとよりインナー・小物への展開も図れ、本発明の織編物に第３の機能を具備させれば多岐に渡る用途展開が可能となる。特に処理剤にシリコーン系化合物及び天然保湿成分を用いると、肌にもやさしくタイツ，下着，スカート，ブラウスなど市場規模の大きい高い婦人向けに好適に対応できる効果を奏する。